【事件の表示】
　特許第３２２１６４５号「硬化性組成物」の請求項１ないし３に係る特許に対する特許異議の申立てについて、次のとおり決定する。
【結　論】
　訂正を認める。
　特許第３２２１６４５号の請求項１ないし２に係る特許を維持する。
【理　由】
１．手続の経緯
　本件特許第３２２１６４５号は、平成７年３月２７日に出願された特願平７−６７２７８号の出願に係り、平成１３年８月１７日に設定登録されたものであって、その後、特許異議申立人東レ・ダウコーニング・シリコーン株式会社により特許異議の申立てがなされ、平成１４年８月２３日付けで取消理由通知がなされ、その指定期間内である平成１４年１０月１７日に訂正の請求がなされたものである。
　
２．訂正の適否について
（１）訂正の内容
　平成１４年１０月１７日付けの本件訂正請求における訂正の内容は、下記訂正事項ａ〜ｂに示すとおりである。
訂正事項ａ
「【請求項１】（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１〜１８の一価の有機置換基、Ｒ3は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物と、
（ロ）前記シリコーン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５） ３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６） 酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
【請求項２】前記（イ）のシリコーン化合物が含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られるものであることを特徴とする請求項１に記載の硬化性組成物。
【請求項３】前記硬化触媒が、有機アルミニウム化合物であることを特徴
とする請求項１又は２に記載の硬化性組成物。」との記載を、
「【請求項１】（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１〜１８の一価の有機置換基、Ｒ3は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５） ３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６） 酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
【請求項２】前記硬化触媒が、有機アルミニウム化合物であることを特徴とする請求項１に記載の硬化性組成物。」と訂正する。
　
訂正事項ｂ
明細書の段落【０００８】中の　
「すなわち、本発明の硬化性組成物は（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１−１８の一価の有機置換基、Ｒ3は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物と、
（ロ）前記シリコーン化合物を硬化するための硬化触媒とを、含有する硬化性組成物、但し下記（１）〜（１６）の組成物は除く。」との記載を
「（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１−１８の一価の有機置換基、Ｒ3は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物、但し下記（１）〜（１６）の組成物は除く。」と訂正する。
　
（２）訂正の適否の判断
　上記訂正事項ａは、訂正前の特許請求の範囲の請求項１に記載された成分（イ）のシリコーン化合物を、同請求項２で限定された成分（イ）のシリコーン化合物にかえて訂正後の請求項１とし、訂正前の同請求項３を繰り上げ訂正後の請求項２とし、訂正後の特許請求の範囲から請求項３を削除したものであるから、特許請求の範囲の減縮を目的とした訂正に該当するものである。しかも、訂正後の請求項１に記載された成分（イ）のシリコーン化合物を使用することは、願書に添付した明細書の段落【００３３】〜【００６５】、段落【００６９】の【表４】に記載されていることであるから、願書に添付した明細書に記載した事項の範囲内においてなされた訂正であり、実質上特許請求の範囲を拡張し、又は変更するものではない。
　そして、上記訂正事項ｂは、特許請求の範囲の減縮を目的とする上記訂正事項ａの訂正に伴うものであり、減縮された特許請求の範囲の記載と明細書の記載を整合させるための、明りょうでない記載の釈明を目的とする訂正に該当するものであり、しかも、願書に添付した明細書に記載した事項の範囲内においてなされた訂正であり、実質上特許請求の範囲を拡張し、又は変更するものでない。
　
  以上のとおりであるから、上記訂正は、特許法等の一部を改正する法律（平成６年法律第１１６号）附則第６条第１項の規則によりなお従前の例によるとされる、特許法第１２０条の４第３項において準用する特許法第１２６条第１項ただし書、第２項及び第３項の規定に適合するので、当該訂正を認める。
 　
３．特許異議の申立てについての判断
（１）特許異議申立ての理由の概要
　特許異議申立人東レ・ダウコーニング・シリコーン株式会社は、特許異議申立書において次の主張をしている。
＜新規性・進歩性＞本件訂正前の請求項１及び３に係る発明は、甲第１〜４
　　　号証に記載された発明であるか、甲第１〜４号証の記載に基づいて当
　　　業者が容易に発明をすることができたものであるから、特許法第２９
　　　条第１項第３項、あるいは特許法第２９条第２項の規定に違反して特
　　　許されたものである。
　甲第１号証（特開昭５６−７２０５４号公報）
　甲第２号証（特開昭６２−２０１９７４号公報）
　甲第３号証（特開昭６０−１７９４１７号公報）
　甲第４号証（特開平４−８８０６０号公報）
＜記載不備＞本件訂正前の請求項１、３に係る発明は、その特許請求の範囲
　　　に、除外すべき鉱酸や有機酸を加水分解触媒として得られたシリコー
　　　ン化合物が含まれており、また、本件訂正前の請求項２に係る発明は
　　　、本件特許明細書の発明の詳細な説明に当業者が容易できる程度に明
　　　確かつ十分に記載されているとは言えないから、特許法第４項、
第６
項第１号ないし第２号
　（下線部について、本件特許の出願日は平成７年３月２７日であるから、　　適用条文は、特許法第３６条第５項第１号ないし第２号となる。）
　
（２）本件発明
　本件特許３２２１６４５号の請求項１ないし２に係る発明は、上記訂正に係る訂正明細書に添付された訂正明細書の特許請求の範囲の請求項１ないし２に記載された事項により特定される次のとおりのものである。
「【請求項１】（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１〜１８の一価の有機置換基、Ｒ3は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５） ３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６） 酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
【請求項２】前記硬化触媒が、有機アルミニウム化合物であることを特徴とする請求項１に記載の硬化性組成物。」
　
（３）刊行物１〜４の記載事項
　ｉ）当審において通知した平成１４年８月２３日付けの取消しの理由で引用した刊行物１：特開昭５６−７２０５４号公報（甲第１号証）には、
「本発明者らはこの様な欠点を除去し、耐摩耗性，耐熱水性，付着性が良好で、塗料のポットライフが長いコーティング組成物の研究を重ねた結果、塗料液のポットライフが長く、しかも比較的低温でも短時間で充分硬化し、更に付着性が良好な硬化触媒として潜在性触媒の１種である過塩素酸アンモニウムが最適であることを見いだし、本発明に到った。
　すなわち本発明はエポキシ基含有有機シランの加水分解物〔成分(Ａ)〕と過塩素酸アンモニウム〔成分(Ｂ)〕を含有し、成分(Ｂ)は成分(Ａ)の１００重量部当り０．０５〜１０重量部であることを特徴とするコーティング組成物である。
本発明のコーティング組成物におけるエポキシ基含有有機シランの代表的なものは、一般式（１）
(式中Ｒ１はエポキシ基を有する有機基、Ｒ２は水素，炭素数１〜６の炭化水素基，またはビニル基、Ｒ３は炭素数１〜５の炭化水素基，アルコキシアルキル基または炭素数１〜４のアシル基、ａは１〜３、ｂは０〜２であってａ＋ｂ≦３である)で表わすことができる。
前記一般式(１)で示される珪素化合物としては、下記の様なものが挙げられる。グリシドキシ基を１ケ有する珪素化合物の具体例としては・・・γ−グリシドキシプロピルトリメトキシシラン，γ−グリシドキシプロピルトリエトキシシラン，・・・3,4−エポキシシクロへキシルプロピルトリメトキシシラン，・・・を挙げることができる。
本発明のコーティング組成物に用いられる成分(Ａ)すなわちエポキシ基含有有機シランの加水分解物とは１種または２種以上のエポキシ基含有アルコキシシラン中のアルコキシ基，アルコキシアルコキシ基，アシドオキシ基の一部または全部が水酸基に置換されたものおよび置換された水酸基同志が一部自然に縮合したものを含んでいる。これらエポキシ基含有アルコキシシランの加水分解物は、公知の様にたとえば水とアルコールのごとき混合溶媒中、酸の存在下でエポキシ基含有アルコキシシランを加水分解することによって得られる。」（３頁左上欄３行〜４頁左上欄１６行）、
「本発明のコーティング組成物中の成分(Ｂ)、すなわち過塩素酸アンモニウムはエポキシ基含有有機シランの硬化触媒として作用し、成分(Ｂ)はコーティング組成物の塗料液のポットライフを長くし、しかも比較的低温でも短時間で塗膜を充分硬化させ、更に塗膜と基材との付着性を良好にするという効果を有する。」（４頁右上欄下から３行〜左下欄４行）、
「本発明組成物のコーティングは通常おこなわれている浸漬法，噴霧法，ローラコーティング法またはフローコート法等のコーティング方法によってコーティング後、基材の変形温度(例えば１３０℃)以下の温度で、２０分〜５時間焼付け、硬化させることにより耐摩耗性，耐熱水性，付着性，及び耐候性が良好な塗膜が得られる。」（４頁右下欄２０行〜５頁左上欄６行）、
「実施例１　　イソプロピルアルコール６８．４部にγ−グリシドキシプロピルトリメトキシシラン，１００．０部を溶解し、さらに０．１規定塩酸水溶液３４．２部を徐々に加えて室温で攪拌して加水分解を行ない、その後室温で２０時間以上熟成した。」（５頁右下欄１〜６行）と記載されている。
　
　ii）同刊行物２：特開昭６２−２０１９７４号公報（甲第２号証）には、
「下記(Ａ)成分の加水分解縮合物１００重量部に対して、下記(Ｂ)、(Ｃ)、(Ｄ)及び(Ｅ)の各成分が各量配合されてなることを特徴とする防曇性コーティング用組成物。
(Ａ)エポキシ基を有する非加水分解性有機基と、少なくとも２個の加水分解性基とが導入されている有機ケイ素化合物。
(Ｂ)脂肪族又は芳香族の多価カルボン酸、若しくはこの酸無水物…上記(Ａ)成分含有中のエポキシ基に対して酸として０．１〜１当量。
(Ｃ)分子量２０００〜４００００のポリエチレングリコール…５〜５０重量部。
(Ｄ)アルキル基炭素数１２〜１８のアルキルベタイン…４〜４０重量部。
(Ｅ)硬化剤…０．５〜５重量部。」（特許請求の範囲）、
「本発明は耐久性にすぐれた防曇性と、耐摩耗性を併有するコーティング用組成物に関する。」（１頁右下欄２〜３行）、
「(Ａ)成分――エポキシ基を有する非加水分解性有機基と少くとも２つの加水分解性有機基を有する有機ケイ素化合物――は一般に、シランカップリング剤またはカーボンファンクショナルシランと呼ばれているものであり、このうち有機官能基としてエポキシ基を有するものである。本成分はこのコーティング用組成物の被膜形成用の主成分であり、加水分解されたシラノールの縮合とエポキシ基と(Ｂ)成分である酸または酸無水物との縮合により高度に架橋した耐摩耗性、耐擦傷性にすぐれた高硬度の被膜を与える。本成分のエポキシ基を有する非加水分解性有機基とはグリシドキシアルキル基，エポキシシクロヘキシルアルキル基等があげられる。また、加水分解性基としては、ハロゲン，アシロキシ基，アルコキシ基，アルコキシアルコキシ基，アミノ基等があげられるが、加水分解後の遊離物がエポキシ基に対し高い反応性をもつのは好ましくないので、アルコキシ基またはアルコキシアルコキシ基が特に好ましい。これらの具体例としては、・・・γ-グリシドキシプロピルトリメトキシシラン、・・・β-(3,4-エポキシシクロヘキシル)エチルトリメトキシシラン、・・・などがあげられる。
　これらの化合物は単独のみならず、２種以上混合して用いることも可能である。更に、塗膜の硬度をあげるために、メチルシリケート、エチルシリケート、ブチルシリケート、メチルトリメトキシシラン、メチルトリエトキシシラン等のシリコンフアンクシヨナルシランを成分として加えることも可能である。これらの有機ケイ素化合物は加水分解を行なって使用に供する。加水分解は、常温下加水分解性基の１／２から等モルの範囲の水、好ましくは塩酸、硫酸、過塩素酸等の０．１〜０．００１規定の希酸水溶液を加えて行う。（２頁左下欄５行〜３頁右上欄３行）、
「本発明におけるＥ成分――硬化剤――は、・・・
Ｅ−２)アルミニウムトリアルコキシドもしくはこれのアルコキシドをβ−ジケトンまたはβ−ケトエステルで置換したアルミニウムキレート化合物・・・Ｅ−２のアルミニウムアルコキシドもしくはアルミニウムキレート化合物の具体例としては、アルミニウムイソプロポキシド、アルミニウムイソブトキシド、アルミニウム-Secブトキシド、アルミニウムビス(イソプロポキシド)メチルアセトアセタート、アルミニウムビス(Sec-ブトキシド)エチルアセトアセタート、アルミニウムビス(エチルアセトアセタート)アセチルアセトナート、アルミニウムエチルアセトアセタートビス(アセチルアセトナート)
アルミニウムアセチルアセトナート等がある。・・・これらの化合物は同群の中であれば２種以上混合して用いても良い。これらの添加量は各成分により最適量は異なるが、概ね、(Ａ)成分の加水分解縮合物１００重量部に対して、０．５〜５重量部とする。」（４頁右上欄１行〜右下欄７行）と記載されている。
　
  iii）同刊行物３：特開昭６０−１７９４１７号公報（甲第３号証）には、
「１．イ)
(こゝにＲ１は水素原子、同種または異種の炭素数９以下の１価の有機基、水酸基から選択される原子または基、Ｒ２は
から選択される基、ａは４以下の正数、ｂは１以下の正数)で示される、１分子中に少なくとも２個のエポキシ基を含むオルガノポリシロキサン。
ロ)
(こゝにＲ３は水素原子、同種または異種の炭素数９以下の１価の有機基、水酸基から選択される原子または基、Ｒ４は
で示される基、ｃは４以下の正数、ｄは１以下の正数)で示される１分子中に少なくとも２個のアミノ基を含むオルガノポリシロキサン、
ハ)　エポキシ硬化触媒
とからなることを特徴とする液状シリコーンゴム組成物。」（特許請求の範囲）、
「本発明は液状シリコーンゴム組成物、特には触媒毒のない速硬性の液状シリコーンゴム組成物に関するものである。」（２頁左上欄２〜４行）、
「本発明の組成物を構成するイ)成分としてのオルガノポリシロキサンは前記したように
で示され、このＲ１は水素原子、またはメチル基、エチル基、プロピル基、ブチル基などのアルキル基、ビニル基、アリル基などのアルケニル基、フェニル基などのアリール基、さらにはこれらの基の炭素原子に結合した水素原子の一部または全部をハロゲン原子、シアノ基などで置換したクロロメチル基、3,3,3−トリフルオロプロピル基、などで例示される炭素数９以下の１価の有機基、さらにはメトキシ基、エトキシ基、プロポキシ基などの水酸基から選択される同種または異種の原子または基で、」（２頁右下欄６行〜３頁左上欄１行）と記載されている。
　
　iv）同刊行物４：特開平４−８８０６０号公報（甲第４号証）には、
「(１)(Ａ)ケイ素原子に結合したアルケニル基を、１分子中に平均して０．１〜２個有するオルガノポリシロキサン、
(Ｂ)ケイ素原子に結合した水素原子を１分子中に2個以上有するオルガノハイドロジェンポリシロキサン、
(Ｃ)付加反応触媒
を含有するオルガノポリシロキサン組成物であって、前記オルガノポリシロキサン(Ａ)及びオルガノハイドロジェンポリシロキサン(Ｂ)の少なくとも何れかは、１分子中に、少なくとも２個のアルコキシ基及び/又は少なくとも１個のエポキシ基を有するものであり、前記オルガノハイドロジェンポリシロキサン(Ｂ)は、そのケイ素原子に結合した水素原子の数が、オルガノポリシロキサン(Ａ)のケイ素原子に結合したアルケニル基１個に対して０．５〜２個となるような割合で配合されているオルガノポリシロキサン組成物。
(２)請求項(１)に記載の組成物を硬化して得られるゲル硬化物。」（特許請求の範囲１〜２項）と記載されている。
　
（４）対比・判断
ア．新規性違反について
　本件特許異議申立ての対象となった訂正前の請求項１及び３に係る発明に対し、刊行物１〜４に記載された発明であるという申立ての理由は、上記訂正により、訂正前の請求項１に記載された成分（イ）のシリコーン化合物を、同請求項２で限定された成分（イ）のシリコーン化合物にかえて訂正後の請求項１とし、訂正前の同請求項３を繰り上げ訂正後の請求項２とし、訂正後の特許請求の範囲から請求項３を削除したことによって、もはや解消している。
　したがって、訂正後の請求項１ないし２に係る発明（以下、それぞれ「本件発明１」、「本件発明２」という。）の特許は、特許法第２９条第１項第３号の規定に違反してなされてものではない。
　
イ．進歩性違反について
　本件発明１は、（イ）下記一般式（１）
　Ｒ1aＲ2bＳｉ（ＯＲ3）m（ＯＨ）nＯ(4-a-b-m-n)　…　（１）
（式中、Ｒ1はエポキシ基を含有する一価の有機置換基、Ｒ2は炭素原子数１〜１８の一価の有機置換基、Ｒ3は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物（但し前記（１）〜（１６）の組成物は除く。）に関するもので、エポキシ官能基を多量に含有することにより、接着性、耐薬品性、耐水性及び防錆性に優れ、かつ、シラノール基の量が少ないので、硬化用触媒を内添した系においても、保存安定性に優れてたエポキシ基と加水分解性基とを同時に含有するシリコーン化合物を含む硬化性組成物を提供するものである。
　一方、刊行物１には、エポキシ基含有有機シランの加水分解物〔成分(Ａ)〕と過塩素酸アンモニウム〔成分(Ｂ)〕を含有し、成分(Ｂ)は成分(Ａ)の１００重量部当り０．０５〜１０重量部であることを特徴とするコーティング組成物に関する発明が記載されており、その成分(Ａ)として、一般式（１）
(式中の定義は上記のとおり)で示される珪素化合物を水とアルコールのごとき混合溶媒中、酸の存在下でエポキシ基含有アルコキシシランを加水分解することによって得られることが示されている。しかし、そこには、酸としてどのようなものを用いるか具体的な例示がなく、唯一、実施例において塩酸が示されているにすぎず、含フッ素化合物を酸として加水分解することについては、全く記載されておらず、示唆すらされていない。
　刊行物２には、(Ａ)成分のエポキシ基を有する非加水分解性有機基と、少なくとも２個の加水分解性基とが導入されている有基ケイ素化合物の加水分解縮合物１００重量部に対して、(Ｂ)脂肪族又は芳香族の多価カルボン酸、若しくはこの酸無水物…上記(Ａ)成分含有中のエポキシ基に対して０．１〜１当量、(Ｃ)分子量２０００〜４００００のポリエチレングリコール…５〜５０重量部、(Ｄ)アルキル基炭素数１２〜１８のアルキルベタイン…４〜４０重量部、(Ｅ)硬化剤…０．５〜５重量部の各成分が各量配合されてなることを特徴とする防曇性コーティング用組成物が記載されているが、そこには、成分（Ａ）を得る際に含フッ素化合物を触媒として使用することは全く記載されておらず、示唆もされていない。
　刊行物３には、イ)　
　
(式中の定義は上記のとおり)で示されろ、１分子中に少なくとも２個のエポキシ基を含むオルガノポリシロキサン　
ロ)
(式中定義は上記のとおり)で示される１分子中に少なくとも２個のアミノ基を含むオルガノポリシロキサン、
ハ)　エポキシ硬化触媒
とからなる液状シリコーンゴム組成物が記載されている。しかし、刊行物３には、含フッ素化合物を触媒とし加水分解を行い成分イ）あるいは成分ロ）を得ることが記載も示唆もされていない。
　刊行物４には、(Ａ)ケイ素原子に結合したアルケニル基を、１分子中に平均して０．１〜２個有するオルガノポリシロキサン、(Ｂ)ケイ素原子に結合した水素原子を１分子中に2個以上有するオルガノハイドロジェンポリシロキサン、(Ｃ)付加反応触媒を含有するオルガノポリシロキサン組成物であって、前記オルガノポリシロキサン(Ａ)及びオルガノハイドロジェンポリシロキサン(Ｂ)の少なくとも何れかは、１分子中に、少なくとも２個のアルコキシ基及び/又は少なくとも１個のエポキシ基を有するものであり、前記オルガノハイドロジェンポリシロキサン(Ｂ)は、そのケイ素原子に結合した水素原子の数が、オルガノポリシロキサン(Ａ)のケイ素原子に結合したアルケニル基１個に対して０．５〜２個となるような割合で配合されているオルガノポリシロキサン組成物が記載されているが、当該成分(Ａ)及び(Ｂ)について、含フッ素化合物を触媒として加水分解したことにより得られたものであるということは全く記載も示唆もされていない。
　してみると、刊行物１〜４には、分子中にエポキシ基と加水分解性基とを同時に有するシリコーン化合物の加水分解物に関して、含フッ素化合物を触媒として使用することについては、いずれにも記載も示唆もない以上、これら刊行物１〜４に記載された発明をどのように組み合わせたとしても、本件発明１の技術的事項を得ることは困難といわざるを得ない。
　そして、本件発明１は、成分（イ）〜（ロ）を組み合わせたことにより保存安定性に優れ、高硬度で耐擦傷性、耐薬品性、防食性、接着性にも優れた硬化性組成物と得ることができるという顕著な効果が得られたものと認められる。
　
　したがって、本件発明１は、刊行物１〜４に記載された発明に基づいて、当業者が容易に発明をすることができたものではないので、本件発明１の特許は、特許法第２９条第２項の規定に違反してなされたものではない。
　
  本件発明２は、本件発明１を引用し、かつ、硬化触媒を限定したものであるから、詳細に検討するまでもなく、本件発明１と同様な理由により前記刊行物１〜４に記載された発明に基づいて、当業者が容易に発明をすることができたものではないので、本件発明２の特許は、特許法第２９条第２項の規定に違反してなされたものではない。
　
ウ．記載不備について
　ｉ）特許法第３６条第４項について
　　本件特許異議出願人は、特許異議申立書において訂正前の本件請求項２に係る発明に記載されている「含フッ素化合物」について、この様な表現では、明細書に挙げられている典型例以外にどのような化合物があるのか不明である点主張している。なお、上記訂正前の本件請求項２に係る発明は、上記訂正により本件発明１となっている。
　しかし、「含フッ素化合物」について本件明細書の段落【００２３】には、含フッ素化合物として含フッ素無機化合物及び含フッ素有機物のそれぞれの典型例とその添加量について記載されており、さらに、その発明の実施形態である実施例には、合成例１〜５が示されているから、本件明細書に記載された事項により、当業者が容易に発明の実施をすることができる程度に、その発明の目的、構成及び効果が記載されていると認める。
　
　ii）特許法第３６条第５項第１号ないし第２号について
　　本件特許異議申立人は、特許異議申立書において訂正前の請求項１、３に係る発明は、その成分（イ）の中に鉱酸や有機酸を加水分解触媒として得られたシリコーン化合物が含まれているので、特許法第３６条第５項第１号ないし第２号の規定に違反していると主張している。
　この点に関しては、上記訂正により、訂正前の請求項１、３に係る発明は本件発明１、２に訂正され、本件発明１、２における成分（イ）には、鉱酸や有機酸を加水分解触媒として得られたシリコーン化合物が含まれないものとなったので、本件発明１、２は、特許を受けようとする発明が発明の詳細な説明に記載されたものであり、発明の構成に欠くことができない事項のみを記載したものと認める。
　
　したがって、いずれも記載不備とはいえない。
　
４．むすび
  以上のとおりであるから、特許異議申立人の主張及び挙証によっては、本件発明１ないし２の特許を取り消すことができない。
　
　また、他に本件発明１ないし２の特許を取り消すべき理由を発見しない。
　
　よって、結論のとおり決定する。
【異議決定日】
平成１４年１２月６日（２００２．１２．６）
【訂正の要旨】
訂正の要旨
　訂正請求書による訂正事項は次の訂正事項１〜２のとおりである。
　なお、訂正事項ａは、特許請求の範囲の減縮を目的としたものであり、訂正事項ｂは、特許請求の範囲の減縮に伴う、発明の詳細な説明の明りょうでない記載の釈明を目的としたものである。
訂正事項ａ
「【請求項１】（イ）下記一般式（１）
　　Ｒ１ａＲ２ｂＳｉ（ＯＲ３）ｍ（ＯＨ）ｎＯ（４−ａ−ｂ−ｍ−ｎ）　…　（１）
（式中、Ｒ１はエポキシ基を含有する一価の有機置換基、Ｒ２は炭素原子数１−１８の一価の有機置換基、Ｒ３は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物と、
（ロ）前記シリコーン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５）　３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６）　酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
　【請求項２】前記（イ）のシリコーン化合物が含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られるものであることを特徴とする請求項１に記載の硬化性組成物。
　【請求項３】前記硬化触媒が、有機アルミニウム化合物であることを特徴
とする請求項１又は２に記載の硬化性組成物。」
との記載を、
「【請求項１】（イ）下記一般式（１）
　　Ｒ１ａＲ２ｂＳｉ（ＯＲ３）ｍ（ＯＨ）ｎＯ（４−ａ−ｂ−ｍ−ｎ）　…　（１）
（式中、Ｒ１はエポキシ基を含有する一価の有機置換基、Ｒ２は炭素原子数１−１８の一価の有機置換基、Ｒ３は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５）　３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６）　酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
　【請求項２】前記硬化触媒が、有機アルミニウム化合物であることを特徴とする請求項１に記載の硬化性組成物。」と訂正する。
訂正事項ｂ
明細書の段落【０００８】中の
「すなわち、本発明の硬化性組成物は（イ）下記一般式（１）
　　Ｒ１ａＲ２ｂＳｉ（ＯＲ３）ｍ（ＯＨ）ｎＯ（４−ａ−ｂ−ｍ−ｎ）　…　（１）
（式中、Ｒ１はエポキシ基を含有する一価の有機置換基、Ｒ２は炭素原子数１−１８の一価の有機置換基、Ｒ３は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物と、
（ロ）前記シリコーン化合物を硬化するための硬化触媒とを、含有する硬化性組成物、但し下記（１）〜（１６）の組成物は除く。」
との記載を
「（イ）下記一般式（１）
　　Ｒ１ａＲ２ｂＳｉ（ＯＲ３）ｍ（ＯＨ）ｎＯ（４−ａ−ｂ−ｍ−ｎ）　…　（１）
（式中、Ｒ１はエポキシ基を含有する一価の有機置換基、Ｒ２は炭素原子数１−１８の一価の有機置換基、Ｒ３は炭素原子数１−４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物であって、含フッ素化合物を触媒としてエポキシ官能基及び加水分解性基含有シラン、又は前記エポキシ官能基及び加水分解性基含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
（ロ）前記シリコーン化合物を硬化するための硬化触媒とを、含有する硬化性組成物、但し下記（１）〜（１６）の組成物は除く。」と訂正する。
（５４）【発明の名称】
硬化性組成物
（５７）【特許請求の範囲】
　【請求項１】　（イ）　下記一般式（１）
　　Ｒ１ａＲ２ｂＳｉ（ＯＲ３）ｍ（ＯＨ）ｎＯ（４−ａ−ｂ−ｍ−ｎ）　
　
　（式中、Ｒ１はエポキシ基を含有する一価の有機置換基、Ｒ２は炭素原子数１〜１８の一価の有機置換基、Ｒ３は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコーン化合物
であって、含フッ素化合物を触媒としてエポキシ官能基及び加水分解性基含有シラン、又は前記エポキシ官能基及び加水分解性含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
　（ロ）前記シリコ−ン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
　【請求項
２
【発明の詳細な説明】
　【０００１】
　【産業上の利用分野】
　本発明は、硬化性組成物に関し、特にプラント用塗料、防食用塗料あるいは表面保護用のコ−ト剤として有用なシリコ−ン化合物を主成分とする硬化性組成物に関する。
　【０００２】
　【従来の技術】
　シリコ−ン樹脂は、高硬度の皮膜を形成し得ること、紫外線域に吸収が無いため耐候性に優れる等の利点により、各種基材の表面保護材として広く使用されている。しかしながら、主骨格を形成しているシロキサン結合が若干分極しているため、酸、アルカリ、塩類等により多少侵され易く、したがって耐薬品性がやや劣るという欠点がある。斯かる欠点を補うために、シリコ−ン樹脂にエポキシ基を導入した所謂エポキシ変性シリコ−ン樹脂が知られている。このエポキシ変性樹脂は耐薬品性及び耐水性が優れているために、化学プラント等の外装用塗料あるいは防錆塗料として広く使用されている。
　【０００３】
　エポキシ変性シリコ−ン樹脂として公知のものは、（１）エポキシ樹脂とエポキシ基を含まないシリコ−ンレジンとの反応生成物、（２）エポキシ官能性アルコキシシランの（部分）加水分解物を主成分とするコ−ト剤等がある。
　【０００４】
　【発明が解決しようとする課題】
　上記（１）の反応生成物は、防錆性に関与するエポキシ官能基がシリコ−ンレジンとの反応の際失われたり、またシリコ−ン部分にはエポキシ官能基は含まれていないためエポキシ官能基の含有率は低く、したがって耐薬品性及び防錆性は十分満足できるものとは言えない。一方、上記（２）の（部分）加水分解物を主成分とするコ−ト剤は、一般的にプラスチック材料の表面保護材として有用なハ−ドコ−ト剤として活用されている。このコ−ト剤を低温域で加熱硬化させるには、通常シラノール基を多く含むエポキシ官能性アルコキシシランの（部分）加水分解物を使用する。この（部分）加水分解物は縮合活性に富むシラノ−ル基を多量に含有しており、シラノール基は縮合活性に富むため、このような部分加水分解物を主成分とするコート剤は、保存安定性が非常に悪く、ポットライフは著しく短く、同一特性を有する被膜を形成することは非常に難しいという問題がある。
　【０００５】
　上記の如く、耐薬品性及び防錆性に優れているとされている公知のエポキシ変性シリコ−ンも、その特性は必ずしも満足できるものではない。
　【０００６】
　【課題を解決するための手段及び作用】
　本発明は上記事情に鑑みなされたもので、エポキシ官能基を多量に含有せしめることが可能であるため、接着性、耐薬品性、耐水性及び防錆性に優れかつシラノ−ル基の量がかなり少ないので、硬化用触媒を内添した系においても、保存安定性が優れている、エポキシ基と加水分解性基とを同時に含有するシリコ−ン化合物を含む硬化性組成物を提供することを目的とする。
　【０００７】
　本発明者は上記目的を達成するため検討した結果、分子中にエポキシ官能基と加水分解性基とを含有する特殊なシラン化合物を主成分として含む硬化性組成物は、上記欠点が改良されかつ保存安定性が良好で、しかも硬化物は耐薬品性及び防錆性が優れたものであることを知見し、本発明をなすに至ったものである。
　【０００８】
　（イ）　下記一般式（１）
　　Ｒ１ａＲ２ｂＳｉ（ＯＲ３）ｍ（ＯＨ）ｎＯ（４−ａ−ｂ−ｍ−ｎ）　
　
（式中、Ｒ１はエポキシ基を含有する一価の有機置換基、Ｒ２は炭素原子数１〜１８の一価の有機置換基、Ｒ３は炭素原子数１〜４の一価の有機置換基をそれぞれ表し、ａ、ｂ、ｍ、ｎはそれぞれ０＜ａ≦１、０≦ｂ＜２、０＜ｍ＜３及び０≦ｎ＜１の範囲を満たす数であり、但し０＜ａ＋ｂ＋ｍ＋ｎ＜４を満足するものである。）で表される、分子中にエポキシ基と加水分解性基とを同時に有するシリコ−ン化合物
であって、含フッ素化合物を触媒としてエポキシ官能基及び加水分解性基含有シラン、又は前記エポキシ官能基及び加水分解性含有シランと加水分解性基含有シラン化合物、加水分解性基含有オルガノポリシロキサンあるいはその部分加水分解物の中から選ばれる少なくとも一つの化合物との混合物を、（共）加水分解して得られる前記（イ）のシリコーン化合物と、
　（ロ）前記シリコ−ン化合物を硬化するための硬化触媒とを、含有する硬化性組成物、但し下記（１）〜（１６）の組成物は除く。
（１）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）とを含有することを特徴とする、水性塗料用硬化性樹脂組成物。
（２）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）とを含有することを特徴とする、水性塗料用硬化性樹脂組成物。
（３）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）とを含有することを特徴とする、水性塗料用硬化性樹脂組成物。
（４）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）とを含有することを特徴とする、水性塗料用硬化性樹脂組成物。
（５）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（６）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（７）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（８）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）とを含有することを特徴とする、水性塗料用硬化性樹脂組成物。
（９）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、硬化触媒（Ｇ）とを含有することを特徴とする、水性塗料用硬化性樹脂組成物。
（１０）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、硬化触媒（Ｇ）とを含有することを特徴とする、水性塗料用硬化性樹脂組成物。
（１１）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、硬化触媒（Ｇ）とを含有することを特徴とする、水性塗料用硬化性樹脂組成物。
（１２）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、硬化触媒（Ｇ）とを含有することを特徴とする、水性塗料用硬化性樹脂組成物。
（１３）３級アミノ基を有するビニル系重合体（Ｉ）を、酸性化合物で以て部分中和ないしは完全に中和せしめたのちに、水に分散または溶解せしめて得られる水性化物（Ａ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１４）３級アミノ基および酸基を併せ有するビニル系重合体（ＩＩ）に、酸性化合物を、上記ビニル系重合体（ＩＩ）中に含まれる３級アミノ基の当量数に対する、上記酸性化合物中に含まれる酸基の当量数の比で示される当量比が０．１以上となるような比率で以て添加したのちに、水に分散または溶解せしめて得られる水性化物（Ｃ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１５）３級アミノ基および酸基を併せ有するビニル系重合体（ＩＩ）に、塩基性化合物を、上記ビニル系重合体（ＩＩ）中に含まれる酸基の当量数に対する、上記塩基性化合物中に含まれる塩基性基の当量数の比で示される当量比が０．１以上となるような比率で以て添加したのちに、水に分散または溶解せしめて得られる水性化物（Ｄ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
（１６）酸基を有するビニル系重合体（ＩＩＩ）を、塩基性化合物で以て部分中和ないしは完全に中和せしめたのちに、水に分散または溶解せしめて得られる水性化物（Ｅ）と、エポキシ基および加水分解性シリル基を併せ有する化合物（Ｂ）と、此の化合物（Ｂ）を除く、加水分解性シリル基および／またはシラノール基を有する化合物（Ｆ）と、硬化触媒（Ｇ）とを含有することを特徴とする、水性塗料用硬化性樹脂組成物。
　【０００９】
　以下、本発明をさらに詳述する。本発明で（イ）成分として使用されるシリコ−ン化合物は、下記の一般式を満たすことが必要である。
　　Ｒ１ａＲ２ｂＳｉ（ＯＲ３）ｍ（ＯＨ）ｎＯ（４−ａ−ｂ−ｍ−ｎ）／２
式中、Ｒ１はエポキシ基を含有する一価の有機置換基を示し、好ましくは炭素原子数１〜６である。具体的には、以下の構造の基を例示することができる。
　【００１０】
　【化１】
　【００１１】
　Ｒ２は炭素原子数１〜１８の一価の有機置換基を表し、具体的には、メチル基、エチル基、プロピル基、イソプロピル基、ｔ−ブチル基、ヘキシル基、デシル基、オクタデシル基等のアルキル基、シクロヘキシル基等のシクロアルキル基、フェニル基等のアリ−ル基、トリフルオロプロピル基（−ＣＨ２ＣＨ２ＣＦ３）、ヘプタデカフルオロデシル基（−ＣＨ２ＣＨ２（ＣＦ２）７ＣＦ３）、メルカプトプロピル基（−ＣＨ２ＣＨ２ＣＨ２ＳＨ）等の置換一価炭化水素基等が挙げられる。これらの中では、メチル基、プロピル基、フェニル基及びトリフルオロプロピル基が好ましい。
　【００１２】
　Ｒ３は炭素原子数１〜４の一価の有機置換基を表し、具体的かつ好ましくはメチル基、エチル基、プロピル基、イソプロピル基、ブチル基、イソプロペニル基等の飽和あるいは不飽和の一価の炭化水素基である。
　【００１３】
　また、ａ、ｂ、ｍ及びｎはそれぞれ下記条件を満たす数である。０＜ａ≦１、０≦ｂ＜２、０＜ｍ＜３、０≦ｎ＜１かつ０＜ａ＋ｂ＋ｍ＋ｎ＜４を満足するものである。ａはエポキシ基の含有量を示すもので、本発明ではエポキシ基は必須の基であり、従って、ａ≠０であり、上限はシラン原料が全てエポキシ基官能性シランである場合のａ＝１である。通常、ａの範囲は０＜ａ≦１であるが、架橋密度及び耐薬品性の観点から、好ましくは０．１≦ａ≦１である。
　【００１４】
　ｂはエポキシ基以外の有機官能基の含有量を示すもので、０≦ｂ＜２の範囲を満たさなければならない。ｂ＝０、すなわち有機基を全く含まなくても良く、硬化した場合被膜を形成する必要上ｂ＜２であることが必要である。コスト面を考慮するとき、０≦ｂ＜１であることが好ましい。さらに、硬質の保護被膜を形成させるためには、０＜ａ＋ｂ＜２の範囲であることが必要である。
　【００１５】
　次いで、ｍはアルコキシ基の含有量を規定する数であり、本発明では０＜ｍ＜３の範囲を満足する数である。ｍ＝０の場合には、架橋点が不足するため硬化性が不十分となり、好ましくない。一方、ｍ≧３の場合には、架橋点が多くなりすぎ、また平均分子量が低くなるため、揮発しやすく低粘度であるため厚塗りすることができない等の欠点が生じる。さらに、硬化させた場合、被膜が高硬度になり、クラックが発生し易くなると言った欠点も生じ、好ましくない。作業性を考慮するとき、ｍの値は０．０１＜ｍ＜２の範囲を満たすことが好ましい。
　【００１６】
　前記式中のｎは、オリゴマ−化あるいは重合化する際副生する活性のあるシラノ−ル基の含有量を表す数値である。活性に富むため経時変化を起こしやすいシラノ−ル基は少なければ少ない程、組成物の保存安定性は良好となるので、０≦ｎ＜１の範囲を満たす必要がある。好ましくは、０≦ｎ≦０．７の範囲である。さらに、ａ、ｂ、ｍ、及びｎは下記理由により０＜ａ＋ｂ＋ｍ＋ｎ＜４の条件を満たす必要がある。すなわち、ａ＋ｂ＋ｍ＋ｎ＝０であれば、本発明で使用するオルガノポリシロキサンの一般式はＳｉＯ２となり、分子中にエポキシ基とアルコキシ基を同時に含有するとする本発明の趣旨から逸脱する。一方、ａ＋ｂ＋ｍ＋ｎ＝４の場合、本発明のシリコ−ン化合物はモノマ−状となり、低沸点のものとなるため、塗布後加水分解し硬化するまでに揮発によるロスが多く好ましくない。作業性を考慮するとき、シリコ−ン化合物の平均重合度は２量体以上１００量体以下であることが好ましいので、２＜ａ＋ｂ＋ｍ＋ｎ≦３の範囲を満たすのが好ましい。
　【００１７】
　本発明で使用するシリコ−ン化合物は、上記一般式を満足すれば、その構造は鎖状、分岐状、環状あるいはこれらの状態が混合したもののいずれであってもよく、特にその構造は限定されるものではない。
　【００１８】
　本発明のシリコ−ン化合物の典型的な組成式を以下に記載するが、勿論これらの具体例に限定されるものではない。
　【００１９】
　【化２】
　【００２０】
　上記シリコ−ン化合物化合物を合成するには、エポキシ含有有機基及び少なくとも一つの加水分解性基とを有する原料シランを含フッ素化合物を触媒として、部分加水分解すればよい。このシランはエポキシ基含有有機基を含んでいれば、１官能性、２官能性及び／又は３官能性のいずれの加水分解性基含有シランでも使用可能である。具体的には、前記化１に示すエポキシ基含有有機基を有し、かつ前記式（１）中のＲ２及びＲ３に相当する基を有するシランを使用すればよい。特に、好ましいエポキシ基含有有機基を含む加水分解性基含有シランとしては、γ−グリシドキシプロピルトリメトキシシラン、２−［３，４−エポキシシクロヘキシルエチル］トリメトキシシラン、γ−グリシドキシプロピルメチルジエトキシシラン、γ−グリシドキシプロピルトリエトキシシラン、９，１０−エポキシデシルトリメトキシシラン等を挙げることができる。これらのエポキシ基含有有機基を含むシランは、単独あるいは混合して使用することができる。
　【００２１】
　さらに、これらのエポキシ基含有有機基を含む加水分解性基含有シランは、エポキシ基含有有機基を含まないアルコキシラン及び／又はポリシロキサンと混合して使用できる。これらのアルコキシシシラン及び／又はアルコキシ基含有ポリシロキサンとの混合比を適当に調整すれば、前記式（１）中のエポキシ基含有有機基を表すＲ１の量を示すａの値を所望の値に調整することができる。本発明で使用できるアルコキシシランとしては、前記式（１）のＲ２に相当する炭素原子数１〜１８の一価の有機置換基、Ｒ３に相当する炭素原子数１〜４の一価の有機置換基を有する１〜４官能性のアルコキシシランである。同様に、アルコキシ基含有ポリシロキサンは、例えば、前記式（１）のＲ２に相当する炭素原子数１〜１８の一価の有機置換基、Ｒ３に相当する炭素原子数１〜４の一価の有機置換基を有するジシロキサン類を挙げることができる。上記条件を満たす１〜４官能性のアルコキシシラン及びアルコキシ基含有ポリシロキサンは多数のものが公知でり、特に例示しないが、入手が容易でかつ特性上優れている点からある点からフェニルトリメトキシシラン、ジフェニルジメトキシシラン、メチルトリメトキシシラン、メチルトリエトキシシラン、ジメチルテトラメトキシジシロキサン、ジメチルジメトキシシラン、メチルフェニルジメトキシシラン、ヘキシルトリメトキシシラン、トリフルオロプロピルトリメトキシシラン、テトラメトキシシラン、テトラエトキシシラン等が好ましい。
　【００２２】
　これらのアルコキシシシラン及び／又はアルコキシ基含有ポリシロキサンとの混合比率は特に限定されるものではない。好ましくは、エポキシ基含有有機基を含むアルコキシシランを０．１〜１００ｗｔ％であり、さらに好ましくは１〜１００ｗｔ％である。混合割合が、０．１ｗｔ％未満では、エポキシ基が均一に最終オルガノポリシロキサンに分布せず、好ましくない。
　【００２３】
　上記部分（共）加水分解に使用する含フッ素化合物としては、各種含フッ素無機化合物及び含フッ素有機化合物を挙げることができる。含フッ素無機化合物の典型例としては、ＮａＦ、ＫＦ、ＣｓＦ、Ｎａ２ＳｉＦ６等を例示することができる。同様に、含フッ素有機化合物としては、Ｆ−Ｓｉ（ＯＣＨ３）３、Ｆ−Ｓｉ（ＯＣＨ２ＣＨ３）３、Ｆ２Ｓｉ（ＯＣＨ３）２、Ｆ３Ｓｉ（ＯＣＨ３）等を挙げることができる。含フッ素化合物の添加量は、部分加水分解を行う原料加水分解性基含有化合物中に存在するＳｉ原子のモル数に対して０．００００１〜１０モル％の範囲とすることが好ましく、特に０．０００１〜１モル％が好ましい。
　【００２４】
　本発明で使用するエポキシ基及び加水分解性基含有オルガノポリシロキサンは２量体から１００量体であるが、加水分解に使用する水の量によって重合度は決まる。例えば、使用するシラン原料が、ケイ素原子１個のモノマ−である場合に、このモノマ−１モルからケイ素原子Ｚ個のエポキシ基及びアルコキシ基含有オルガノポリシロキサンを得るには、（Ｚ−１）／Ｚモルの水を、加水分解時使用すれば良い。
　【００２５】
　部分加水分解・縮合反応は０℃〜１００℃の範囲で行えばよく、通常の加水分解反応と同様に行うことができる。
　【００２６】
　上記部分加水分解した後、シラノ−ル基が過剰に残存する場合には、ジブチル錫ラウレ−トに代表される有機スズ化合物、テトラブチルチタネ−トに代表される有機チタン化合物、トリブトキシアルミニウムに代表される有機アルミニウム化合物、さらには有機亜鉛化合物などの従来公知のシラノ−ル化合物の縮合に有効な化合物を添加・反応させることにより、シラノ−ル基の量を低減させることができる。
　【００２７】
　前記含フッ素化合物はアルコキシシラン化合物を含む加水分解性基含有シラン化合物を部分加水分解・縮合させる機能に優れかつエポキシ官能基に作用しないので、エポキシ基含有有機基及びアルコキシ基を同時に有する前記式（１）のオルガノポリシロキサンを合成することが可能となる。この点、通常アルコキシシランの加水分解に触媒として使用される鉱酸あるいはアルカリ性物質は、後述する比較例にある通り、エポキシ基にも作用するので本発明で使用するオルガノポリシロキサンが得られにくく好ましくない。有機酸を適用する場合には、添加量を微量にするとか、温度条件を温和にするとか、条件面でかなり制約を受けるため余り好ましくない。
　【００２８】
　次ぎに、本組成物の必須成分である硬化触媒について説明する。本硬化系に関係してくる反応は下記の通りである。
　【００２９】
　【化３】
　【００３０】
　従って、本硬化系に有効な化合物は、上記諸反応に有効な化合物であればよく、以下に具体例を若干挙げるが、これに限定されるものではないことは言うまでもない。
（１）　塩酸、硝酸、燐酸等の鉱酸、酢酸、マレイン酸、無水トリメリット酸等のの有機酸を含む酸類。
（２）　酢酸ナトリウム、オクチル酸亜鉛等のカルボン酸金属塩類。
（３）　過塩素酸マグネシウム、過塩素酸アンモニウム、過塩素酸アルミニウム等の過塩素酸金属塩類。
（４）　アルミニウム・アセチルアセトネート、ジルコニウム・アセチルアセトネート等の金属キレ−ト化合物。
（５）　ジブチル錫ジラウレート、テトラブチルチタネ−ト、トリブトキシアルミニウム等の有機金属化合物。
（６）　エタノ−ルアミン、トリアルキルアミン等のアミン類。
（７）　ＮａＯＨ、ＫＯＨ等のアルカリ類。
（８）　ＦｅＣｌ３、ＺｎＣｌ２、ＡｌＣｌ３等の塩化物類。
　【００３１】
　これらの硬化用触媒の中で、トリスアセチルアセトナ−トアルミニウム、過塩素酸アルミニウム、トリアルキルアルミネ−ト等のアルミニウム化合物が触媒能力の強さから特に好ましい。これらの触媒の添加量は、成分（イ）で示されるシリコ−ン化合物１００重量部に対して０．００１〜１０重量部使用することが好ましく、より好ましくは０．０１〜５重量部である。
　【００３２】
　本発明の組成物は上記２成分が含まれていれば十分であるが、硬化性や被膜特性を低下させない範囲で必要に応じて下記の物質を添加することができる。すなわち、シリカ、アルミナ、酸化セリウム、酸化チタン、酸化錫、五酸化アンチモン等の金属酸化物微粒子、あるいはこれらの微粒子を水又は有機液媒体、例えば、メタノ−ル、エタノ−ル、イソブタノ−ル、トルエン、キシレン、ジアセトンアルコ−ル、プロピレングリコ−ル・モノメチルエ−テル、ジメチルホルムアミド等、に分散した液、又はフェノ−ルノボラック等の所謂フェノ−ル樹脂、レベリング剤、紫外吸収剤等を添加しても良い。さらに、本発明の組成物は使用に際して、アルコ−ル、トルエン等の有機溶媒で希釈しても良い。
　【００３３】
　【実施例】
　以下、本発明を合成例、実施例によりさらに詳しく説明するが、本発明はこれにより限定されるものではない。なお、粘度、比重、屈折率等の測定値は２５℃での値である。
合成例１
−グリシドキシプロピルトリメトキシシラン２３６．３ｇ（１．００モル）、メタノ−ル１００ｇを仕込み、室温で撹拌した。　この混合物に、ＫＦ０．５８ｇ（０．０１モル）、水１４．４ｇ（０．８０モル）及びメタノ−ル１００ｇの混合溶液を室温で１０分間を要して滴下した。滴下終了後、そのまま室温で一時間撹拌した。その後、反応系を加熱し減圧下低沸物を溜去した。冷却後、濾過し触媒の塩を除去し、１８９．５ｇの微黄色透明液体を得た。この液体は、粘度６０．７センチストーク（ｃｓ）、比重１．１６４、屈折率１．４５４４、エポキシ当量２００．８ｇ／モル、ＯＨ量０．０重量％であった。
　【００３４】
　本系の部分加水分解の一般式（理論式）は下記で表され、この理論式通りであるとエポキシ当量１９９．２ｇ／モル、ＯＨ量０．０重量％となるはずである。本実施例の合成物は、ほぼこの理論値通りであり、設定通りのものの合成が可能であることがわかった。
　収率は９５．０％であった。得られた物質を化合物−Ａとする。
　【００３５】
　【化４】　
　【００３６】
　赤外吸収スペクトル、１３Ｃ−ＮＭＲ、２９Ｓｉ−ＮＭＲ及び１Ｈ−ＮＭＲの解析結果からも上記構造式が支持された。
　【００３７】
　赤外吸収スペクトルの吸収は下記の通りである。
エポキシ基の吸収：１２５４ｃｍ−１、９１０ｃｍ−１、８２０ｃｍ−１、Ｓｉ−Ｏ−Ｓｉの吸収：１１０４ｃｍ−１、Ｓｉ−ＯＣＨ３の吸収：２８４１ｃｍ−１、１１９８ｃｍ−１、１１０４ｃｍ−１
　【００３８】
　１３Ｃ−ＮＭＲの解析結果は表１に示す通りである。
　【００３９】
　【表１】
　【００４０】
　表１の結果から、エポキシ基の開環が全く起こっていないことが、確認された。
　【００４１】
　２９Ｓｉ−ＮＭＲの解析結果を表２に示す。
　【００４２】
　【表２】
　【００４３】
　表２の結果から、本合成例で得られた物質は下記構造式であると推定さる。
　【００４４】
　【化５】
　【００４５】
　加水分解に使用した水は完全に消費され、しかも縮合反応も終了していることを上記結果は示している。また、ほぼ初期の設定配合通りのものが得られていることを上記結果は示している。
　【００４６】
　次ぎに、１Ｈ−ＮＭＲの解析結果を表３に示す。
　【００４７】
　【表３】
　【００４８】
表３の結果からは、下記構造を有すると推定される。
　【００４９】
　【化６】
　【００５０】
　この結果からも、ほぼ初期の設定配合通りのものが得られていることが分かる。
　【００５１】
合成例２
　合成例１におけるＫＦの代わりに１％ＫＦメタノ−ル溶液０．５８ｇ（ＫＦ量、０．０００１モル）に、また水の量を１５．４ｇ（０．８５７モル）に各々変更した他は、合成例１と同様の処方で合成を行った。
　【００５２】
　反応後、反応系を減圧下加熱して、低沸物を溜去した後、トルエンを１９０ｇ添加した。この溶液を十分に撹拌しながら、２０％Ｎａ２ＳＯ４水溶液１９０ｇを投入し、５分間撹拌後静置し下層の水層を除去した。常圧窒素ガス雰囲気下で、トルエン層を加熱し、系中に残存している水分を共沸させて除去した。その後、反応系を減圧にし溶媒であるトルエンを除去した。冷却後、濾過し１９４．１ｇの無色透明液体が得られた。
　この化合物は、粘度４９．９センチストーク（ｃｓ）、比重１．１６３、屈折率１．４５５１、エポキシ当量１９２．７ｇ／モル（理論値１９６．９）、ＯＨ量０．７０重量％であった。収率は９８．６％であった。
　【００５３】
　以上より、本合成例において得られた化合物は下記式に示す通りであり、
　【００５４】
　【化７】
　【００５５】
　設定通りのものであった。合成例１と同様に測定した各スペクトルデータも上記構造を支持するものであった。この化合物を以下化合物−Ｂとする。
　【００５６】
合成例３
　合成例１において、使用したアルコキシシランをγ−グリシドキシプロピルメトキシシラン１１８．２ｇ（０．５０モル）とフェニルトリメトキシシラン９９．０ｇ（０．５０モル）の混合系に変更しかつ触媒としてＮａＦの１モル％メタノ−ル溶液０．５ｍｌ（０．００５モル）を使用する以外は、合成例１と同様に行った。得られた化合物は、粘度５９．２センチストーク（ｃｓ）、比重１．１７４、屈折率１．４８４６、エポキシ当量３６２．１ｇ／モル（理論値３６０．８）、ＯＨ量０．０重量％の物性を有する微黄色透明液体であった。収率は９５．５％であった。
　【００５７】
　上記物性から、本合成例において得られた化合物は下記に示す通りであり
　【００５８】
　【化８】
　【００５９】
　設定通りのものであった。合成例１と同様に測定した各スペクトルデータも上記構造を支持するものであった。この化合物を以下化合物−Ｃとする。
　【００６０】
合成例４
　使用するアルコキシシランを、２−［３、４−エポキシシクロヘキシル］エチルトリメトキシシラン１９７．１ｇ（０．８０モル）と、ジフェニルジメトキシシラン４８．９ｇ（０．２０モル）の混合系に変更した以外は、合成例１と同様にして合成を行った。その結果、下記一般式で表される微黄色透明液体が２０２．２ｇ得られた。
　【００６１】
　【化９】
　【００６２】
　収率は９７．１％であった。この物質は粘度６０８．５センチストーク（ｃｓ）、比重１．１５３、屈折率１．５０２２、エポキシ当量２７５．１ｇ／モル（理論値２７３．８）であった。合成例１と同様に測定した各スペクトルデ−タも上記構造を支持するものであった。この化合物を以下化合物−Ｄとする。
　【００６３】
合成例５
　γ−グリシドキシプロピルトリメトキシシラン１１８．２ｇ（０．５モル）、１、３−ジメチルテトラメトキシジシロキサン５６．５ｇ（０．２５モル）、メタノ−ル３０ｇ及び加水分解水１６．５ｇ（０．９２モル）と変更する以外合成例２と同様にして合成を行った。その結果、無色透明液体１４０．４ｇ、収率９７．５％で得られた。この物質は粘度１５４．２センチストーク（ｃｓ）、比重１．１８３、屈折率１．４４４９、エポキシ当量２８８．７ｇ／モル（理論値２８７．９）、ＯＨ量０．８６重量％の物性を有していた。
　【００６４】
　上記物性から、本合成例において得られた化合物は以下に示す通りであり、設定通りであった。合成例１と同様に測定した各スペクトルデータも上記構造を支持するものであった。この化合物を以下化合物−Ｅとする。
　【００６５】
　【化１０】
　【００６６】
比較合成例１
　合成例１のＫＦの代わりに、マレイン酸０．５８ｇ（０．００５モル）を用いる以外同様に合成を行った。得られた化合物の物性は粘度７７．３センチストーク（ｃｓ）、比重１．１４６、屈折率１．４５０１、エポキシ当量１９８．８ｇ／モル（理論値１９９．２）、ＯＨ量５．０５重量％であった。このように、酸触媒の系ではエポキシ基の破壊が起こり、しかもＧＰＣ（ガス透過クロマトグラフィ）分析によれば重合度の低いものしか得られなかった。
　【００６７】
比較合成例２
　合成例１のＫＦの代わりに１ＮＮＨ３水を用いて同様に合成を行ったところ、生成したメタノ−ルを溜去中ゲル化してしまった。
　【００６８】
実施例（塗装試験）
　表４に記載する配合比の塗料組成物を調整した。
　調整した組成物を表面を十分に洗浄した磨き鋼板に流し塗りした。このように塗布した組成物を２５の条件下に保存し、表面の経時変化（表面タックの有無あるいは硬化性）、鉛筆硬度（ＪＩＳ　Ｋ５４００）、碁盤目剥離テスト（ＪＩＳＫ５４００）、塩水噴霧テスト（３５％塩水×５００時間）、保存安定性（４０℃×３０日）を測定した。結果を表４に示す。なお、表中比較１はエポキシ変性シリコ−ンレジン（ＥＳ−１０２３、信越化学工業（株））、比較２はエポキシ系ハ−ドコ−ト剤（ＫＰ−６４、信越化学工業（株））をそれぞれ使用した。さらに、硬化剤としてＩ）はジプロポキシアセチルアセトナートアルミニウム、ＩＩ）はトリスアセチルアセトナートアルミニウム、ＩＩＩ）はジブチル錫ジラウレート、ＩＶ）は（Ｃ２Ｈ５Ｏ）３ＳｉＣＨ２ＣＨ２ＣＨ２−ＮＨ２　Ｖ）は過塩素酸アルミニウム（水和物）をそれぞれ使用した。塩水噴霧テストの欄中、「○」は防錆性良好、「△」は普通、「×」は悪い、を示す。又、保存安定性の欄中「○」は安定性良好、「△」は増粘、「×」はゲル化を示す。
　【００６９】
　【表４】
　【００７０】
　表４の結果から明らかな通り、本発明の組成物は硬化性、鉛筆硬度、碁盤目剥離テスト、塩水噴霧テスト及び４０℃×３０日の条件下の保存安定性全てに優れているが、比較１のエポキシ変性シリコ−ンレジンは塩水噴霧テストでは防錆性不足の点で悪く、保存安定性に関しては、ゲル化した。比較２のエポキシ系ハ−ドコ−ト剤は塩水噴霧テストでは本発明の組成物より劣り、かつ保存安定性に関しては増粘又は一部ゲル化した。
　【００７１】
　【発明の効果】
　以上説明したように、本発明の新規な組成物は、分子内にエポキシ基と加水分解性基とを同時に有するシリコ−ン化合物を含み、このシリコ−ン化合物には縮合活性に富むシラノ−ル基は含まれている場合でも少量であり、硬化触媒と共存していても、保存安定性に優れている。しかも、硬化触媒を用いて硬化した場合、分子内にエポキシ基を有するため高硬度で耐擦傷性に優れた被膜の形成が可能である。さらに、硬化被膜は耐薬品性、防食性に優れ、組成物を硬化する際の接着性にも優れている。従って、耐薬品性が求められるプラント用塗料、防食性が求められる自動車の防食塗料、表面保護用コ−ト剤として広く用いることができる。